СПОСОБ ОБРАБОТКИ МЕТАЛЛИЧЕСКОГО МАТЕРИАЛА СО СЛОЕМ НЕФОСФАТНОГО ПОКРЫТИЯ ДЛЯ ХОЛОДОВЫСАДОЧНОЙ ПЛАСТИЧЕСКОЙ ОБРАБОТКИ

1. Металлический материал с нефосфатным покрытием для процесса пластической обработки, включающий:
металлический материал,
слой покрытия, сформированный на поверхности металлического материала, и
смазывающий слой, сформированный на слое покрытия, где
слой покрытия включает тетраборат кальция.
2
2
2. Металлический материал с нефосфатным покрытием по п. 1, где слой покрытия нанесен на поверхность металлического материала в количестве от 2 г/м до 8 г/м.
3. Металлический материал с нефосфатным покрытием по п.1, где смазывающий слой включает стеарат натрия, по крайней мере один борат, выбранный из тетрабората натрия и его гидрата, гидроксид кальция, и стеариновую кислоту.
4. Металлический материал с нефосфатным покрытием по п. 3, где смазывающий слой включает стеарат натрия в диапазоне от 50 до 55 мас.%, по крайней мере один борат, выбранный из тетрабората натрия и его гидрата в диапазоне от 0,25 до 2,5 мас.%, гидроксид кальция в диапазоне от 15 до 20 мас.% и стеариновую кислоту в диапазоне от 25 до 30 мас.%.
5. Способ получения металлического материал с нефосфатным покрытием для процесса пластической обработки, при этом способ включает:
осуществление процесса предварительной обработки для удаления инородного материала или отложений с поверхности металлического материала,
осуществление процесса нанесения покрытия для формирования слоя покрытия на поверхности металлического материала при погружении металлического материала, который подвергали процессу предварительной обработки, в агент для нанесения покрытия, и
осуществление процесса нанесения смазывающего слоя для формирования смазывающего слоя на слое покрытия при контактировании металлического материала с покрытием и смазывающего агента,
где агент для нанесения покрытия представляет собой нефосфатный агент для нанесения покрытия, включающий не содержащий фосфат раствор для нанесения покрытия, включающий по крайней мере один борат, выбранный из тетрабората натрия и его гидрата, нитрит натрия, гидроксид кальция и воду.
6. Способ по п. 5, где не содержащий фосфат раствор для нанесения покрытия включает по крайней мере один борат, выбранный из тетрабората натрия и его гидрата в диапазоне от 3,5 г до 4,5 г, нитрит натрия в диапазоне от 0,2 до 0,45 г, и гидроксид кальция в диапазоне от 80 до 90 г в расчете на 1 л воды.
7. Способ по п. 5, где смазывающий агент включает стеарат натрия в диапазоне от 50 до 55 мас.%, по крайней мере один борат, выбранный из тетрабората натрия и его гидрата, в диапазоне от 0,25 до 2,5 мас.%, гидроксид кальция в диапазоне от 15 до 20 мас.%, а также стеариновую кислоту в диапазоне от 25 до 30 мас.%.
8. Способ по одному из пп. 5-7, где процесс нанесения покрытия для формирования слоя покрытия осуществляют при погружении металлического материала в не содержащий фосфат раствор для нанесения покрытия в течение периода времени в диапазоне от 4 до 5 мин.
9. Способ по одному из пп. 5-7, где процесс нанесения покрытия для формирования слоя покрытия осуществляют при погружении металлического материала в не содержащий фосфат раствор для нанесения покрытия при температуре в диапазоне от 70 до 80°С в течение периода времени в диапазоне от 4 до 5 мин.